FR 2257704 A1 19750808 FR 7401992 A 19740115 La présente invention concerne un procédé de protection des appareils de blanchiment à la continue, en acier inoxydable, utilisant du chlorite de soude et dans lesquels le risque de corrosion se situe plus particulièrement en -phase vapeur. Jusqu'à présent il nty a aucun moyen de protection des appareils de blanchiment en continu car les inhibiteurs de corrosion utilisés en phase liquide ntagissent pas sur les parties des appareils en dehors du liquide et qui sont soumises aux vapeurs de bioxyde de chlore La présente invention fournit une solution à la protection de ces appareils par ltapplication du sel dthydrazine de ltacide Nonylphénoxyacétique à 4 X en présence d'un sel tampon. Pour réaliser cette application et pour 278 parties en poids moléculaire d'acide Nonylphénoxyacétique il faut 50 parties en poids moléculaire dthydrate dthydrazine (64 drhydra zine anhydre) et de lteau en quantité suffisante pour obtenir une solution à 40% d'acide nonylphénoxyacétiqueO Pratiquement différents types de matériel peuvent être employés pour le blanchiment à la continu. On peut citer ltappareil type PAD-ROIL en semi-continu ou ltappreil du-type J-BOX en continu. Dans ce genre d'appareil et de procédé, le risque de corrosion se situe plus particulièrement en phase vapeur. De ce fait, ltutilisation-dtun sel d'acide Nonylphénoxyacétique et dtune-amine volatile, comme l'hydrazine, est tout spécialement recommandée. Une formule de blanchiment pour ce type d'appareil dans laquelle on a introduit les produits inhibiteurs de corrosion peut etre la suivante - chlorite de soude : 10 à 30 grammes/litre - sel tampon ou activeur : 5 à 25 grammes/litre - mélange diacide Nonylpnénoxyacétique et diamine à 4 X d'acide NP A : 2 à 5 grammes/litre Le sel résultant de la neutralisation avec lthydrate d'hydrazine présente la propriété d'exercer une protection du métal en phase vapeur. On obtient donc la protection des appareils inoxydables. REVENDICATION Procédé de protection des appareils de blanchiment à la continu en acier inoxydable utilisant du chlorite de soude, notamment les parties de ces appareils soumises aux vapeurs de bioxyde de chlore, c a r a c t é r i s é par ltapplication du sel dthydrazine de ltacide Nonylphénoxyacétique à 40 % en présence dtun sel-tampon.-